ПОГЛОТИТЕЛЬ И ВПИТЫВАЮЩЕЕ ИЗДЕЛИЕ
ABSORBER AND ABSORBENT PRODUCT

Область техники, к которой относится изобретение
[0001]
Настоящее изобретение относится к впитывающему элементу, который используется для впитывания жидкости и является пригодным в качестве составляющего элемента, который составляет впитывающее изделие, такое как гигиеническая прокладка или одноразовый подгузник.
Уровень техники
[0002]
Впитывающий лист, в котором поглощающие воду полимеры фиксируются на одной стороне листа подложки, является известным как впитывающий элемент впитывающего изделия. Впитывающий лист, который имеет описанную выше конфигурацию, используется главным образом в тонком впитывающем изделии, поскольку он тонкий и не объемный по сравнению с впитывающим элементом, который содержит пакет волокон, изготовленных из волокнистого материала, такого как волокна целлюлозы. Например, Патентная литература 1 и 2, каждая, описывают впитывающий лист, в котором множество частиц поглощающего воду полимера фиксируются между двумя неткаными материалами с использованием термоплавкого адгезива.
Список цитирований
Патентная литература
[0003]
Патентная литература 1: WO 2001/089439
Патентная литература 2: JP 2010-529879A
Сущность изобретения
[0004]
Настоящее изобретение предлагает впитывающий элемент, содержащий: впитывающий лист, который содержит слой подложки и впитывающий слой, который содержит поглощающие воду полимеры, которые фиксируются на одной стороне слоя подложки; и слой переплетенных волокон, где поглощающие воду полимеры впитывающего слоя и слой переплетенных волокон находятся рядом друг с другом.
Также, настоящее изобретение предлагает впитывающее изделие, которое содержит описанный выше впитывающий элемент по настоящему изобретению.
Краткое описание чертежей
[0005]
[Фиг.1] Фиг.1 представляет собой общий вид, схематически показывающий впитывающий элемент согласно варианту осуществления настоящего изобретения.
[Фиг.2] Фиг.2 показывает поперечное сечение, взятое вдоль линии I-I, показанной на Фиг.1, и представляет собой вид в сечении, схематически показывающий сечение, взятое в направлении по толщине впитывающего элемента, показанного на Фиг.1.
[Фиг.3] Фигуры 3(a) и 3(b) представляют собой виды в сечении, схематически показывающие сечения впитывающих элементов согласно другим вариантам осуществления настоящего изобретения, взятые в направлении по их толщине (согласно Фиг.2).
[Фиг.4] Фиг.4 представляет собой вид в сечении, схематически показывающий сечение впитывающего элемента согласно еще одному варианту осуществления настоящего изобретения, взятом в направлении по его толщине их (согласно Фиг.2).
Подробное описание изобретения
[0006]
Впитывающие листы, описанные в Патентной литературе 1 и 2, тоньше, чем пакет волокон из волокон целлюлозы, обычно используемый как впитывающий элемент, используемый во впитывающем изделии, и таким образом, они могут удовлетворять потребность в тонких впитывающих элементах, и они полезны для улучшения комфорта пользователя, портативности впитывающего изделия, и тому подобное. Однако, поскольку количество волокон целлюлозы, которые могут впитывать жидкость, содержащихся во впитывающих листах, маленькое, они, как правило, уступают пакету волокон с точки зрения емкости впитывания, скорости впитывания, и тому подобное. Соответственно, есть место для улучшения с точки зрения впитывания.
[0007]
С другой стороны, пакет волокон из волокон целлюлозы толще, чем впитывающий лист, и таким образом, превосходит впитывающие листы с точки зрения емкости впитывания, скорости впитывания, и тому подобное. Однако, когда пакет волокон из волокон целлюлозы используется во впитывающем изделии, из-за толщины пакета волокон из волокон целлюлозы, комфорт для пользователя впитывающего изделия может уменьшиться. В дополнение к этому, этот тип пакета волокон из волокон целлюлозы имеет плохую стабильность формы, в частности, после впитывания жидкости. Соответственно, в случае, когда его используют во впитывающем изделии, например, когда внешнее усилие прикладывается к пакету волокон из-за движения пользователя после того как пакет волокон впитывает телесную жидкость, внешняя форма пакета волокон может деформироваться и нарушаться, что, в результате, может вызвать недостатки, такие как дискомфорт для пользователя и уменьшение емкости впитывания.
[0008]
Как описано выше, обычные впитывающие элементы для впитывающих изделий имеют преимущества и недостатки. Впитывающий элемент, который может удовлетворить потребность в тонких впитывающих элементах и имеет превосходную емкость впитывания и стабильность формы после впитывания телесной жидкости, еще не предложен.
[0009]
Соответственно, целью настоящего изобретения является создание впитывающего элемента, который является тонким и имеет превосходную поглощающую способность и стабильность формы, и впитывающего изделия, которое содержит впитывающий элемент.
[0010]
Далее, настоящее изобретение будет описываться с помощью предпочтительного варианта осуществления настоящего изобретения со ссылками на чертежи. Фигуры 1 и 2 показывают впитывающий элемент 1, который представляет собой впитывающий элемент согласно варианту осуществления настоящего изобретения. Впитывающий элемент 1 содержит впитывающий лист 2 и слой 3 переплетенных волокон. Более конкретно, впитывающий элемент 1 имеет пакетную структуру, содержащую впитывающий лист 2 и слой 3 переплетенных волокон. Впитывающий лист 2 содержит слой 20 подложки и впитывающий слой 21, который содержит поглощающие воду полимеры P1, которые фиксируются на одной стороне слоя 20 подложки. Слой 3 переплетенных волокон представляет собой сборку из волокон, в которой множество волокон 3F переплетены друг с другом, не будучи сплавленными друг с другом.
[0011]
Главным признак впитывающего элемента 1 согласно настоящему варианту осуществления заключается в том, что, как показано на Фигурах 1 и 2, поглощающие воду полимеры P1 впитывающего слоя 21 во впитывающем листе 2 и слой 3 переплетенных волокон находятся рядом друг с другом. То есть, во впитывающем элементе 1, впитывающий слой 21 и слой 3 переплетенных волокон прямо и полностью перекрываются друг с другом без какого-либо элемента, расположенного между ними, и поглощающие воду полимеры P1 впитывающего слоя 21 находятся в контакте с составляющими волокнами 3F слоя 3 переплетенных волокон.
[0012]
Предполагая, что впитывающий элемент, состоящий только из слоя 3 переплетенных волокон, используется во впитывающем изделии, таком как одноразовый подгузник, когда к слою 3 переплетенных волокон после того как впитывающий элемент, или другими словами, слой 3 переплетенных волокон, поглощает телесную жидкость, такую как моча, прикладывается внешнее усилие из-за движения пользователя впитывающего изделия, наружная форма слоя 3 переплетенных волокон может деформироваться и нарушаться, что в результате, может вызвать такие недостатки, как дискомфорт для пользователя и уменьшение емкости впитывания. В противоположность этому, впитывающий элемент 1 согласно настоящему варианту осуществления содержит, в дополнение к слою 3 переплетенных волокон, впитывающий лист 2, который пакетируется на слое 3 переплетенных волокон. Кроме того, поскольку слой 3 переплетенных волокон находится рядом с поглощающими воду полимерами P1 впитывающего слоя 21 во впитывающем листе 2, даже если к слою 3 переплетенных волокон после впитывания жидкости прикладывается внешнее усилие и слой 3 переплетенных волокон близок к нарушению формы, поглощающие воду полимеры P1, которые фиксируются на слое 20 подложки и находятся в контакте со слоем 3 переплетенных волокон, впитывают жидкость и превращаются в гель, и становятся адгезивом, и благодаря этой адгезивности, поглощающие воду полимеры P1 связываются со слоем 3 переплетенных волокон (составляющих волокон 3F). Соответственно, стабильность формы слоя 3 переплетенных волокон повышается, вероятность разрушения слоя 3 переплетенных волокон становится маловероятной, и описанные выше недостатки устраняются.
[0013]
Как описано выше, по меньшей мере, пока поглощающие воду полимеры P1 впитывающего слоя 21 и слой 3 переплетенных волокон находятся рядом друг с другом, благодаря адгезивности поглощающих воду полимеров P1, после впитывания жидкости, стабильность формы слоя 3 переплетенных волокон может повышаться, и подавляется ситуация, в которой слой 3 переплетенных волокон разрушается. То есть, для предотвращения ситуации, в которой слой 3 переплетенных волокон, который впитывает жидкость, разрушается, достаточно, чтобы поглощающие воду полимеры P1 и слой 3 переплетенных волокон (составляющие волокна 3F) находились в контакте друг с другом. Поглощающие воду полимеры P1 и слой 3 переплетенных волокон не должны обязательно связываться друг с другом с помощью адгезива. В случае, когда поглощающие воду полимеры P1 и слой 3 переплетенных волокон связаны друг с другом адгезивом, можно ожидать дальнейшего улучшения стабильности формы слоя 3 переплетенных волокон. В этом случае, предпочтительно соблюдать осторожность при выборе типа адгезива, положения адгезива, и тому подобное, чтобы адгезив не ухудшал впитывание жидкости впитывающего элемента 1.
[0014]
В настоящем варианте осуществления, поверхности слоя 20 подложки являются по существу (макроскопически) плоскими. Поглощающие воду полимеры P1 фиксируются на одной из плоских поверхностей слоя 20 подложки, а поглощающие воду полимеры P1 не фиксируются на другой поверхности слоя 20 подложки.
[0015]
В настоящем варианте осуществления, поглощающие воду полимеры P1 имеют форму частиц, и множество поглощающих воду полимеров P1 в форме частиц фиксируются на одной стороне слоя 20 подложки. Нет какого-либо ограничения на форму поглощающих воду полимеров P1 в форме частиц. Форма поглощающих воду полимеров P1 в форме частиц может представлять собой, например, сферическую форму, форму агрегатов, клубки или аморфную форму. Нет какого-либо ограничения на средний размер частиц поглощающих воду полимеров P1 в форме частиц, но с точки зрения баланса фиксирования и емкости впитывания, средний размер частиц поглощающих воду полимеров P1 в форме частиц предпочтительно составляет 50 мкм или больше, более предпочтительно, 200 мкм или больше, а предпочтительно, 800 мкм или меньше, а более предпочтительно, 500 мкм или меньше. По настоящему изобретению, нет каких-либо ограничений на форму поглощающих воду полимеров P1. Поглощающие воду полимеры P1 могут иметь форму иную, чем частицы, например, форму волокон, листа или чего-либо подобного. Поглощающие воду полимеры P1 могут иметь форму полосок из листа, полученных посредством разрезки поглощающих воду полимеров в форме большого листа, который имеет относительно большую площадь, на малые куски, которые имеют относительно малую площадь, такие как полоски.
[0016]
Как поглощающие воду полимеры P1, любые поглощающие воду полимеры, которые можно использовать в этом типе впитывающего листа, можно использовать без какого-либо ограничения. Примеры включают натриевую соль полиакриловой кислоты, сополимер акриловая кислота-виниловый спирт, поперечно сшитую натриевую соль полиакриловой кислоты, привитой полимер крахмал-акриловая кислота, сополимер изобутилен - малеиновый ангидрид, их сапонифицированные продукты, калий полиакрилат, цезий полиакрилат, и тому подобное. Их можно использовать отдельно или в сочетании из двух или больше.
[0017]
я
С точки зрения дальнейшего улучшения описанного выше воздействиудерживания слоя 3 переплетенных волокон от разрушения, обеспечиваемого поглощающими воду полимерами P1, поглощающие воду полимеры P1 впитывающего слоя 21 предпочтительно становятся сильно адгезивными, когда поглощающие воду полимеры P1 поглощают жидкость. Конкретно, поглощающие воду полимеры P1 предпочтительно имеют долю адгезии 0,5 или больше, а особенно предпочтительно, 0,7 или больше, долю адгезии измеряют с использованием способа, описанного ниже. Также, верхний предел для доли адгезии поглощающих воду полимеров P1, измеренный с использованием способа, описанного ниже, предпочтительно составляет 0,95 или меньше, а более предпочтительно, 0,85 или меньше, с точки зрения подавления уменьшения емкости впитывания, вызываемого блокирующим воздействием геля между поглощающими воду полимерами P1.
[0018]
Способ измерения доли адгезии
a
b
1 г физиологического солевого раствора капают на центральную часть куска сухой фильтровальной бумаги для смачивания центральной части, и 0,1 г поглощающих воду полимеров, действующих как объект измерения, однородно распыляют над центральной частью фильтровальной бумаги, помещенной на горизонтальном столике. Например, поглощающие воду полимеры могут быть однородно распыляться над центральной частью (ц 100) куска фильтровальной бумаги № 4 A (ц 150) доступной от Advantec Toyo K.K после смачивания центральной части с использованием физиологического солевого раствора. Через минуту после распыления поглощающих воду полимеров, фильтровальную бумагу поддерживают в положении на 5 мм выше столика, при этом фильтровальная бумага наклонена вертикально, и опору удаляют с падением фильтровальной бумаги. Операцию падения фильтровальной бумаги повторяют 100 раз. Из общего количества поглощающих воду полимеров, отсоединившихся от фильтровальной бумаги в ходе операций падения, и общего количества  поглощающих воду полимеров, остающихся на фильтровальной бумаге, вычисляют долю адгезии поглощающих воду полимеров с использованием следующего уравнения.
b
a
b
Доля адгезии= / (+)
[0019]
При измерении доли адгезии, описанном выше, в случае, когда поглощающие воду полимеры, используемые как объект измерения, находятся в неиспользованном состоянии (в случае, когда поглощающие воду полимеры не фиксируются на слое подложки, и таким образом, не функционируют как составляющий элемент впитывающего листа), неиспользованные поглощающие воду полимеры используются как объект измерения. С другой стороны, в случае, когда поглощающие воду полимеры, используемые как объект измерения, функционируют как составляющий элемент впитывающего листа, эти поглощающие воду полимеры собирают с впитывающего листа, и собранные поглощающие воду полимеры используют как объект измерения. То есть, достаточно, чтобы доля адгезии поглощающих воду полимеров P1 находилась в описанном выше предпочтительном диапазоне, когда поглощающие воду полимеры P1 находятся, по меньшей мере, в одном состоянии из неиспользованного состояния и использованного состояния (состояние, при котором поглощающие воду полимеры P1 фиксируются на слое 20 подложки).
[0020]
Поглощающие воду полимеры P1, которые имеют долю адгезии 0,5 или больше, можно получить посредством, например, известного способа получения поглощающих воду полимеров на основе полиакриловой кислоты, такого как способ суспензионной полимеризации с обращенной фазой или способ полимеризации в водном растворе, изменяя условия, например, уменьшая, количество добавляемого агента для поперечной сшивки или уменьшая время реакции, с тем чтобы уменьшить степень поперечной сшивки получаемых в результате поглощающих воду полимеров.
[0021]
Доля фиксации поглощающих воду полимеров P1 впитывающего слоя 21 на слое 20 подложки предпочтительно составляет 10% или больше, а особенно предпочтительно, 30% или больше. Доля фиксации поглощающих воду полимеров P1 указывает долю поглощающих воду полимеров P1, которые не отсоединяются от впитывающего листа 2, даже когда впитывающий лист 2 помещают в физиологический солевой раствор (0,9% масс солевой раствор), перемешиваемый при заданной скорости вращения, и может служить как показатель фиксации поглощающих воду полимеров P1, которые впитывают жидкость и набухают на слое 20 подложки. Чем выше значение доли фиксации, тем прочнее фиксации поглощающих воду полимеров P1 на слое 20 подложки во впитывающем листе 2, это показывает, что поглощающие воду полимеры P1 имеют низкую вероятность отсоединения не только до использования, но также после впитывания жидкости. Когда доля фиксации поглощающих воду полимеров P1 на слое 20 подложки составляет 10% или больше, большое количество поглощающих воду полимеров P1, которое, по существу, такое же, как количество поглощающих воду полимеров P1 до впитывания жидкости, фиксируются на слое 20 подложки даже после того как поглощающие воду полимеры P1 впитывают жидкость, и таким образом, описанное выше воздействие удерживанияслоя 3 переплетенных волокон от разрушения, обеспечиваемое поглощающими воду полимерами P1, может дополнительно улучшаться. Также, верхний предел доли фиксации поглощающих воду полимеров P1 на слое 20 подложки во впитывающем слое 21 предпочтительно составляет 90% или меньше, а более предпочтительно, 80% или меньше, с точки зрения отсутствия ухудшения гибкости впитывающего листа 2 после впитывания жидкости. Когда доля фиксации является слишком высокой, поглощающие воду полимеры P1 впитывают жидкость и набухают до соприкосновения друг с другом, это может увеличить жесткость впитывающего листа 2 и уменьшить гибкость впитывающего листа 2. Доля фиксации поглощающих воду полимеров P1 можно измерить с помощью следующих далее стадий 1-5.
[0022]
Стадия 1: впитывающий лист, который имеет форму квадрата 5 см Ч 5 см, если смотреть на виде сверху, приготавливают как образец для измерений. Образец для измерений подвешивают вертикально, при этом конечная часть удерживается, и измеряется масса (начальная масса образца) образца для измерений.
Стадия 2: образец для измерений полностью погружают в физиологический солевой раствор, и образец для измерений извлекают из физиологического солевого раствора через 30 минут после погружения.
Стадия 3: цилиндрический брусок мешалки с диаметром 35 мм и аксиальной длиной 12 мм и 300 мл физиологического солевого раствора помещаются в 300-мл химический стакан, и брусок мешалки вращается при скорости вращения 600 ± 5 об/мин с использованием магнитной мешалки для перемешивания физиологического солевого раствора. Образец для измерений, полученный на стадии 2, помещают в физиологический солевой раствор, при этом он перемешивается, и образец для измерений извлекают из физиологического солевого раствора через 30 секунд после помещения образца для измерений в физиологический солевой раствор.
Стадия 4: влажный образец для измерений, который смачивается на стадии 3, помещают в камеру с постоянной температурой, при этом его внутреннюю температуру устанавливают при 105°C, и оставляют в камере на 12 часов, а после этого измеряют массу (массу образца после перемешивания) высушенного образца для измерения.
Стадия 5: начальную массу поглощающего воду полимера (W0) и массу поглощающего воду полимера (W1) после перемешивания вычисляют посредством вычитания общей массы элементов иных, чем поглощающие воду полимеры из начальной массы образца и массы образца после перемешивания, соответственно. Затем, долю фиксации поглощающего воду полимера для образца для измерения (впитывающего листа) вычисляют с использованием следующего уравнения.
Доля фиксации поглощающих воду полимеров (%) = (W1/W0) Ч 100
[0023]
Причина того, что образец для измерения (впитывающий лист, который имеет квадратную форму 5 см Ч 5 см, если смотреть на виде сверху) подвешивается вертикально с удерживанием его конечной части на стадии 1 заключается в удалении не фиксированных веществ, таких как поглощающие воду полимеры, которые предусматриваются на листе подложки без фиксации (например, это поглощающие воду полимеры, которые просто разбрызгиваются сверху на листе подложки и не фиксируются с помощью адгезива или чего-либо подобного). При операции подвешивания образца для измерения достаточно, чтобы образец для измерения подвешивался, по существу, вертикально в течение 3-5 секунд просто посредством удерживания конечной части образца для измерения. Не обязательно выжимать или значительно встряхивать подвешенный образец для измерений. Также, при подвешивании образца для измерений, сначала, конечная часть образца для измерений удерживается с использованием пары зажимов или чего-либо подобного, и образец для измерений подвешивается в течение 3-5 секунд. После этого, конечная часть, которая противоположна конечной части, которая удерживается для подвешивания образца для измерения, удерживается для подвешивания образца для измерения в течение 3-5 секунд.
2
Также, на стадии 1, в случае, когда впитывающий лист квадратной формы 5 см Ч 5 см нельзя приготовить как образец для измерения (например, в случае, когда размеры впитывающего листа слишком маленькие, так что форма образца для измерений не дает возможности для получения квадрата 5 см Ч 5 см), множество образцов для измерения, каждый из которых имеет размер, который не дает возможности для получения квадрата 5 см Ч 5 см, получают из листа, приготовленного как объект для оценки, и множество образцов для измерений размещают так, что общая площадь одной из поверхностей множества образцов для измерений составляет 25 см. Затем для каждого из множества образцов для измерений измеряют долю фиксации поглощающего воду полимера с помощью стадий 1-5, описанных выше, и среднее значение множества долей фиксации поглощающего воду полимера, полученных таким образом, определяется как доля фиксации поглощающего воду полимера впитывающего листа.
[0024]
Примеры оборудования для измерения, используемого на стадии 3, представляют собой следующее.
· Магнитная мешалка: HI-304N (мешалка с реверсивным вращением, доступная от HANNA Instruments)
· Брусок мешалки: NALGENE со звездообразной головкой (6600-0035) [35 ц Ч 12 мм]
· Химический стакан: 300 мл [78 ц Ч 103 мм]
[0025]
Нет и каких-либо ограничений на средства фиксации, используемые для фиксации поглощающих воду полимеров P1 на слое 20 подложки. Вкратце, можно использовать любые средства фиксации, пока поглощающие воду полимеры P1 могут надежно фиксироваться на слое 20 подложки, и отсоединение поглощающих воду полимеров P1 может эффективно предотвращаться не только когда поглощающие воду полимеры P1 не впитывают жидкость, но также и когда поглощающие воду полимеры P1 впитывают жидкость и набухают. Предпочтительно, как описано выше, средства фиксации имеют долю фиксации поглощающих воду полимеров P1 на слое 20 подложки 10% или больше. Типичный пример средств фиксации представляет собой адгезив. Адгезив, используемый в настоящем документе охватывает как "адгезив в ограниченном смысле, который представляет собой жидкость (текучую среду) до использования и становится твердым, когда присоединяется к объекту адгезии", так и "чувствительный к давлению адгезив, который имеет свойства как жидкости, и твердого тела, и постоянно поддерживает влажное состояние стабильным образом". В случае, когда используются средства фиксации иные, чем адгезив, поглощающие воду полимеры P1 могут фиксироваться на слое 20 подложки, например, посредством прямого приклеивания поглощающих воду полимеров P1 к поверхности слоя 20 подложки без какого-либо элемента, такого как адгезив, расположенного между ними. Поглощающие воду полимеры P1, непосредственно приклеиваемые к поверхности слоя 20 подложки, можно получить посредством приготовления поглощающих воду полимеров на слое 20 подложки, конкретно, осуществления реакции полимеризации поглощающих воду полимеров на слое 20 подложки.
[0026]
В настоящем варианте осуществления, поглощающие воду полимеры P1 впитывающего слоя 21 фиксируются на одной стороне слоя 20 подложки с использованием термоплавкого адгезива (не показан). При использовании термоплавкого адгезива в качестве адгезива для фиксации поглощающих воду полимеров P1 на листах подложек, поглощающие воду полимеры P1 могут фиксироваться на слое 20 подложки обеспечивая при этом гибкость слоя 20 подложки, более предпочтительно, можно достигнуть доли фиксации поглощающих воду полимеров P1 на слое 20 подложки 10% или больше, и также, без большой вероятности образования зазоров между впитывающим слоем 21 (поглощающими воду полимерами P1) и слоем 3 переплетенных волокон, и таким образом, воздействие удерживания слоя 3 переплетенных волокон от разрушения можно дополнительно улучшить.
[0027]
В качестве термоплавкого адгезива, используемого как адгезив для фиксации поглощающих воду полимеров P1 на листах подложек, предпочтительно использовать гибкий термоплавкий адгезив, который может растягиваться при изменениях в поглощающих воду полимерах P1, которые впитывают жидкость и набухают. Конкретно, предпочтительно использовать акриловый термоплавкий адгезив, термоплавкий адгезив на основе силикона, термоплавкий адгезив на основе каучука или термоплавкий адгезив на основе олефина. В качестве показателя гибкости адгезива, можно использовать максимальное удлинение (удлинение при разрыве) адгезива, измеренное согласно Japan Adhesive Industry Association Standard JAI7-1999. Чем выше значение максимального удлинения, тем выше гибкость адгезива. Максимальное удлинение термоплавкого адгезива предпочтительно составляет 200% или больше, а более предпочтительно, 300% или больше. Является более предпочтительным, чтобы значение максимального удлинения термоплавкого адгезива или, другими словами, гибкость термоплавкого адгезива была выше. Однако верхний предел максимального удлинения предпочтительно составляет 3000% или меньше, а более предпочтительно, 2500% или меньше.
[0028]
Примеры материала (основного полимера) акрилового адгезива включают материалы, состоящие из (со)полимеров виниловых мономеров (сополимер этилен-винилацетат и тому подобное), в которых 2-этилгексилакрилат, бутилакрилат, этилакрилат, цианоакрилат, винилацетат, метилметакрилат, и тому подобное, используют в качестве главных компонентов.
Пример материала (основного полимера) адгезива на основе силикона включает полимер полидиметилсилоксана.
Примеры материала (основного полимера) адгезива на основе каучука включают природный каучук, полиизопрен, сополимер стирол-бутадиен (SBR), блок-сополимер стирол-изопрен-стирол (SIS), блок-сополимер стирол-бутадиен-стирол (SBS), блок-сополимер стирол-этилен-бутадиен-стирол (SEBS) и блок-сополимер стирол-этилен-пропилен-стирол (SEPS).
[0029]
Как слой 20 подложки, можно использовать любой лист, пока поглощающие воду полимеры P1 могут на нем фиксироваться. Это лист может представлять собой лист проницаемый для жидкости или лист непроницаемый для жидкости. Примеры слоя 20 подложки включают: волокнистые структуры, такие как нетканый материал, тканый материал, вязаный материал и бумага; а также пленку смолы, пену, сетку, и тому подобное. В частности, с точки зрения уменьшения толщины впитывающего листа 2 и улучшения гибкости, слой 20 подложки предпочтительно содержит нетканый материал или пленку смолы или, другими словами, слой 20 подложки предпочтительно содержит любой материал из нетканого материала и пленки смолы, или предпочтительно представляет собой лист композита, который содержит как нетканый материал, так и пленку смолы.
[0030]
Как нетканый материал, который составляет слой 20 подложки, можно использовать нетканый материал, полученный с использованием любого способа получения, без какого-либо ограничения. Примеры нетканого материала включают нетканый материал, полученный воздушным формированием, нетканый материал, полученный горячей прокаткой, нетканый материал спанлейс, нетканый материал спанбонд, нетканый материал мелтблаун и нетканый материал спанбонд-мелтблаун-спанбонд (SMS). Эти нетканые материалы могут представлять собой гидрофильные нетканые материалы, состоящие из волокон, которые подвергаются гидрофилизации. Из этих нетканых материалов, в частности, как слой 20 подложки предпочтительно используется нетканый материал SMS, поскольку он является особенно эффективным для уменьшения толщины впитывающего листа 2 и улучшения гибкости.
[0031]
Примеры материала пленки смолы, которая составляет слой 20 подложки, включают полиуретановые смолы, смолы на основе полиэфира, такие как полиэтилентерефталат (PET), смолы на основе полиолефина, такие как полиэтилен (PE) и полипропилен (PP), полиамидные смолы, поливиниловые спирты и их модифицированные продукты и сополимеры. С точки зрения улучшения проницаемости для жидкости, и тому подобное, можно формировать множество сквозных отверстий в направлении по толщине в пленке смолы. Из этих пленок смолы, в частности, предпочтительно используют смолу на основе полиолефина для слоя 20 подложки, поскольку она имеет превосходную гибкость и технологичность.
[0032]
2
2
2
2
Впитывающий лист 2 можно получить, например, посредством нанесения адгезива (предпочтительно, термоплавкого адгезива) на одну сторону слоя 20 подложки, а после этого, распыления поглощающих воду полимеров P1 (кусков поглощающего воду полимера) на той стороне слоя 20 подложки, на которой нанесен адгезив. Нет каких-либо ограничений на структуру нанесения адгезива. Адгезив может наноситься на всю поверхность одной стороны слоя 20 подложки или на ее часть. В случае, когда, например, впитывающий лист 2 используется как впитывающий элемент для впитывающего изделия, с точки зрения сведения к минимуму уменьшения емкости впитывания, вызываемого адгезивом, адгезив предпочтительно наносится на некоторую часть или, другими словами, адгезив предпочтительно наносится, таким образом, что на одной стороне слоя 20 подложки присутствует как часть с нанесенным адгезивом, так и часть без нанесения адгезива. Нет каких-либо ограничений на способ нанесения адгезива, и можно использовать любой известный способ нанесения, такие, например, как способ щелевого распыления, способ распыления завесой, способ спирального распыления, способ распыления с помощью устройства для нанесения покрытий, способ омега-распыления или способ распыления Summit. Количество наносимого адгезива предпочтительно составляет 1 г/м или больше, а более предпочтительно, 5 г/м или больше, и предпочтительно, 30 г/м или меньше, а более предпочтительно, 20 г/м или меньше в терминах содержания твердых продуктов.
[0033]
емкость
2
2
2
2
Нет каких-либо ограничений на толщину слоя 20 подложки, на базовую массу слоя 20 подложки и базовую массу поглощающих воду полимеров P1 (на количество поглощающих воду полимеров P1, присоединенных на единицу площади). Соответствующие значения можно выбирать согласно конкретным применениям впитывающего элемента 1, и тому подобное. В случае, когда впитывающий элемент 1 используется, например, как впитывающий элемент для впитывающего изделия, впитывающий элемент 1 должен быть тонким независимо от базовой массы поглощающих воду полимеров P1, которая является относительно высокой. Конкретно, в случае, когда впитывающий элемент 1 используется как впитывающий элемент для впитывающего изделия, с точки зрения получения тонкого и гибкого впитывающего элемента, который имеет достаточную впитывания, базовая масса поглощающих воду полимеров P1 предпочтительно составляет 30 г/м или больше, а более предпочтительно, 100 г/м или больше, и предпочтительно, 600 г/м или меньше, а более предпочтительно, 400 г/м или меньше. В настоящем варианте осуществления, впитывающий слой 21 состоит только из поглощающих воду полимеров P1, но может содержать компонент иной, чем поглощающий воду полимер, такой как волокна, без отклонения от духа настоящего изобретения.
[0034]
2
С этой же точки зрения, толщина (достаточная толщин) слоя 20 подложки предпочтительно составляет 0,01 мм или больше, более предпочтительно, 0,03 мм или больше, и предпочтительно 0,8 мм или меньше, а более предпочтительно, 0,2 мм или меньше. В описании настоящей заявки, если не утверждается иного, термин "толщина листа" относится к толщине, измеренной с использованием следующего способа (толщина под нагрузкой 0,5 сН/см (= 0,05 кПа)).
2
2
2
2
С этой же точки зрения, базовая масса слоя 20 подложки предпочтительно составляет 5 г/м или больше, а более предпочтительно, 8 г/м или больше, и предпочтительно, 40 г/м или меньше, а более предпочтительно, 25 г/м или меньше.
[0035]
Способ измерения толщины листа
2
Круговая пластина с массой 2,5 г и радиусом 12,5 мм помещается на столик для измерений, и положение верхней поверхности круговой пластины в этом состоянии определяется как эталонная точка измерения A. Затем круговую пластину удаляют и объект измерения помещается на столик для измерений. Затем круговая пластина опять помещается на него, и положение верхней поверхности круговой пластины в этом состоянии определяется как положение B. В качестве измерительного оборудования используют лазерный измеритель смещения (CCD лазерный сенсор смещения LK-080 доступный от Keyence Corporation). Разница между эталонной точкой A и положением B определяется как толщина объекта измерения или, другими словами, как толщина объекта измерения при давлении 0,5 сН/см (= 0,05 кПа).
[0036]
В случае, когда лист - объект измерения (например, слой 20 подложки) включен во впитывающее изделие, лист - объект измерения может извлекаться из впитывающего изделия следующим образом. Cold Spray (наименование продукта, доступный от Nichiban Co., Ltd.) распыляют со стороны верхнего листа впитывающего изделия. После этого, составляющие элементы, которые составляют впитывающее изделие иные, чем объект измерения осторожно отделяют от впитывающего изделия.
[0037]
,
Как схематически показано на Фигурах 1 и 2, слой 3 переплетенных волокон представляет собой сборку волокон в которой множество волокон 3F переплетены друг с другом без сплавления друг с другом. Слой 3 переплетенных волокон функционирует для компенсации недостаточного впитывания (емкости впитывания, скорости впитывания, и тому подобное) тонкого впитывающего листа 2.
[0038]
Слой переплетенных волокон по настоящему изобретению не является слоем, полученным с помощью влажного производства бумаги. Соответственно, слой 3 переплетенных волокон, который представляет собой вариант осуществления слоя переплетенных волокон по настоящему изобретению, не охватывает бумагу, полученную с помощью известного влажного способа производства бумаги. Нет каких-либо ограничений на тип волокон 3F, которые составляют слой 3 переплетенных волокон, и волокна, которые широко используют для получения бумаги, например, волокна целлюлозы, можно использовать как волокна 3F. Если слой 3 переплетенных волокон, например, представляет собой лист, полученный с помощью влажного производства бумаги, такой как лист бумаги, поверхность слоя 3 переплетенных волокон слишком гладкая или количество пустых пространств (пустых пространств между волокнами) в слое 3 переплетенных волокон является слишком маленьким, и таким образом, контакт между слоем 3 переплетенных волокон и поглощающими воду полимерами P1 впитывающего слоя 21 уменьшается, и воздействия настоящего изобретения могут и не проявиться. То есть, как слой 3 переплетенных волокон, предпочтительно использовать сборку волокон, которая имеет более низкую гладкость поверхности и содержит большее количество пустых пространств между волокнами, по сравнению с листом, полученным с помощью влажного производства бумаги, таким как лист бумаги.
[0039]
Также, в слое 3 переплетенных волокон, множество волокон 3F переплетаются друг с другом, но не сплавляются друг с другом. То есть, в слое 3 переплетенных волокон не имеется точек связывания, формируемых посредством плавления волокон 3F. Соответственно, слой 3 переплетенных волокон не охватывает, например, связанный с помощью смолы нетканый материал, в котором составляющие волокна термически сплавляются друг с другом. Как используется в настоящем документе, точки связывания волокон 3F относятся к точкам связывания между составляющими волокнами, которые изначально включены в слой 3 переплетенных волокон, и точки связывания, которые формируются в результате последующей обработки, которая включает плавление составляющих волокон 3F, предварительно сформированных на слое 3 переплетенных волокон, исключаются. Типичный пример точек связывания волокон 3F может представлять собой точки связывания волокон 3F, которые формируются с помощью обработки горячим воздухом, когда нетканый материал, используемый как слой 3 переплетенных волокон, получают посредством осуществления обработки горячим воздухом с использованием способа воздушного формирования на полотне, полученном согласно обычному способу с использованием ворсовальной машины. С другой стороны, части (например, пленочные части), которые формируются как результат обработки тиснением, которое использует нагрев, осуществляемый на слое 3 переплетенных волокон, как последующую обработку, не включаются в точки связывания, определенные в настоящем документе.
[0040]
Слой 3 переплетенных волокон, который не содержит точек связывания, сформированных посредством плавления волокон 3F, как правило, представляет собой сборку волокон (листообразный элемент) иную, чем нетканый материал. Конкретные примеры включают полотно, полученное согласно обычному способу с использованием способа ворсования или способ аэродинамического формирования, и пакет волокон целлюлозы из дефибрированного листа целлюлозы, но слои, полученные посредством влажного производства бумаги, исключаются, как описано выше. С помощью слоя 3 переплетенных волокон, который не содержит точек связывания, сформированных посредством плавления волокон 3F, по сравнению с таким же слоем, который содержит точки связывания, сформированные посредством плавления волокон 3F, гибкость слоя 3 переплетенных волокон улучшается. Также, когда впитывающий элемент 1, который содержит слой 3 переплетенных волокон, используется во впитывающем изделии, это может приводить к улучшению комфорта пользователя впитывающего изделия. Также, в настоящем варианте осуществления, как показано на Фигурах 1 и 2, слой 3 переплетенных волокон содержит поглощающие воду полимеры P2. Когда слой 3 переплетенных волокон содержит точки связывания, сформированных посредством плавления волокон 3F, набухание поглощающих воду полимеров P2 после впитывания жидкости ухудшается, что может привести к уменьшению впитывания впитывающего элемента 1.
[0041]
С точки зрения улучшения впитывания для впитывания телесной жидкости, слой 3 переплетенных волокон предпочтительно содержит волокна целлюлозы (целлюлозные волокна). То есть, является предпочтительным, чтобы, по меньшей мере, некоторые из составляющих волокон 3F слоя 3 переплетенных волокон представляли собой волокна целлюлозы. Как правило, длина волокна для волокон целлюлозы является малой, и таким образом, слой 3 переплетенных волокон, состоящий в основном из волокон целлюлозы, имеет недостаточную стабильность формы, когда он является влажным, и вероятно, он разрушается в случае, когда прикладывается внешнее усилие, когда он влажный. Однако, как описано выше, во впитывающем элементе 1, слой 3 переплетенных волокон располагается рядом с впитывающим слоем 21 (с поглощающими воду полимерами P1) впитывающего листа 2, и таким образом, даже когда слой 3 переплетенных волокон состоит в основном из волокон целлюлозы, разрушения слоя 3 переплетенных волокон эффективно подавляются.
[0042]
Как волокна целлюлозы, можно использовать любые волокна целлюлозы, которые обычно используют в этом типе впитывающего элемента, без какого-либо ограничения. Примеры включают: природные волокна, включая древесную целлюлозу, такую как целлюлоза древесины мягких пород и целлюлоза древесины твердых пород и не-древесную целлюлозу, такую как целлюлоза хлопка и целлюлоза конопли; модифицированную целлюлозу, такую как катионизированная целлюлоза и мерсеризованная целлюлоза; и тому подобное. Их можно использовать по отдельности или в сочетании двух или больше. Количество волокон целлюлозы, содержащихся в слое 3 переплетенных волокон, предпочтительно составляет 30% масс или больше, а более предпочтительно, 50% масс или больше по отношению к общей массе слоя 3 переплетенных волокон и может составлять 100% масс или, другими словами, слой 3 переплетенных волокон может состоять только из волокон целлюлозы.
[0043]
Слой 3 переплетенных волокон может иметь однослойную структуру или многослойную структуру, которая содержит множество слоев с разными композициями, такую как многослойная структура, которая содержит множество слоев, которые состоят из различных типов составляющих волокон 3F. В настоящем варианте осуществления, слой 3 переплетенных волокон имеет однослойную структуру.
[0044]
С точки зрения улучшения впитывания для впитывания телесной жидкости, слой 3 переплетенных волокон может содержать поглощающие воду полимеры. В настоящем варианте осуществления, как показано на Фигурах 1 и 2, слой 3 переплетенных волокон содержит поглощающие воду полимеры P2 в дополнение к волокнам 3F. Когда слой 3 переплетенных волокон содержит поглощающие воду полимеры P2, переплетение между волокна 3F затрудняется поглощающими воду полимерами P2, и таким образом, вероятно, осуществляется описанное выше разрушение слоя 3 переплетенных волокон. Однако, как описано выше, во впитывающем элементе 1, слой 3 переплетенных волокон располагается рядом со впитывающим слоем 21 (с поглощающими воду полимерами P1) впитывающего листа 2, и таким образом, даже когда слой 3 переплетенных волокон содержит поглощающие воду полимеры P2, разрушение слоя 3 переплетенных волокон эффективно подавляется. Содержание поглощающих воду полимеров P2 в слое 3 переплетенных волокон предпочтительно составляет 20% масс или больше, более предпочтительно, 50% масс или больше, и предпочтительно, 80% масс или меньше, а более предпочтительно, 70% масс или меньше, по отношению к общей массе слоя 3 переплетенных волокон.
[0045]
Как поглощающие воду полимеры P2 слоя 3 переплетенных волокон, можно использовать любые поглощающие воду полимеры, которые можно использовать в качестве поглощающих воду полимеров P1 впитывающего слоя 21. Тип, форма и средний размер частиц поглощающих воду полимеров могут быть одинаковыми или различными для поглощающих воду полимеров P1 и поглощающих воду полимеров P2.
[0046]
С точки зрения улучшения впитывания для впитывания телесной жидкости, в случае, когда слой 3 переплетенных волокон содержит поглощающие воду полимеры P2, содержание поглощающих воду полимеров P2 в слое 3 переплетенных волокон (ниже упоминается также как "содержание поглощающих воду полимеров R3P") предпочтительно выше, чем содержание волокон 3F в слое 3 переплетенных волокон (ниже упоминается также как "содержание волокон R3F"). Содержание R3P поглощающего воду полимера вычисляется посредством деления общей массы поглощающих воду полимеров P2, содержащихся в слое 3 переплетенных волокон, на массу слоя 3 переплетенных волокон, а содержание R3F волокон вычисляется посредством деления общей массы составляющих волокон 3F, которые составляют слой 3 переплетенных волокон, на массу слоя 3 переплетенных волокон.
[0047]
В слое 3 переплетенных волокон, отношение содержания R3P поглощающего воду полимера к содержанию волокон R3F, которое представлено как R3P/R3F, предпочтительно составляет 1,1 или больше, а более предпочтительно, 1,3 или больше, и предпочтительно, 3,5 или меньше, а более предпочтительно, 2,5 или меньше, в предположении, что R3P > R3F, как описано выше.
Содержание R3P поглощающего воду полимера в слое 3 переплетенных волокон предпочтительно составляет 55% масс или больше, а более предпочтительно, 60% масс или больше, и предпочтительно, 80% масс или меньше, а более предпочтительно, 70% масс или меньше.
Содержание R3F волокон в слое 3 переплетенных волокон предпочтительно составляет 20% масс или больше, а более предпочтительно, 30% масс или больше, и предпочтительно, 45% масс или меньше, а более предпочтительно, 40% масс или меньше.
[0048]
В случае, когда слой 3 переплетенных волокон содержит поглощающие воду полимеры P2, как в настоящем варианте осуществления, является предпочтительным, чтобы поглощающие воду полимеры P2 слоя 3 переплетенных волокон были погружены во впитывающий слой 21. При этой конфигурации, поглощающие воду полимеры P1 (впитывающий слой 21) и слой 3 переплетенных волокон связаны прочнее, и таким образом, описанные выше воздействия удерживания слоя 3 переплетенных волокон от разрушения могут дополнительно улучшаться.
[0049]
Погружены ли поглощающие воду полимеры P2 во впитывающий слой 21, можно определить с использованием следующего способа. Конкретно, сечение впитывающего элемента 1 в направлении по толщине, как показано на Фиг.2, наблюдают с использованием электронного микроскопа. Затем, на наблюдаемом изображении считают количество поглощающих воду полимеров P2, погруженных во впитывающий слой 21. Если количество поглощающих воду полимеров P2, погруженных во впитывающий слой 21, равно или больше заданного эталонного значения, определяется, что поглощающие воду полимеры P2 погружены во впитывающий слой 21. Более конкретно, определяется, что поглощающие воду полимеры P2 погружены во впитывающий слой 21, если на наблюдаемом изображении, зарегистрированном с помощью электронного микроскопа, имеется, по меньшей мере, одна группа поглощающих воду полимеров P2 на ширину 5 мм, эта группа поглощающих воду полимеров P2, содержащая, по меньшей мере, двадцать поглощающих воду полимеров P2 слоя 3 переплетенных волокон, у которых нижние концы (конечные части на стороне рядом с поверхностью, которая находитсярядом со впитывающим слоем 21) простираются до положения ниже верхних концов (конечных частей на стороне слоя 3 переплетенных волокон) поглощающих воду полимеров P1 впитывающего слоя 21.
[0050]
Также, с точки зрения улучшения воздействия удерживания слоя 3 переплетенных волокон от разрушения, в случае, когда слой 3 переплетенных волокон содержит поглощающие воду полимеры P2, как в настоящем варианте осуществления, является предпочтительным, чтобы в слое 3 переплетенных волокон, содержание волокон 3F было выше на стороне рядом с поверхностью, которая находится рядом со впитывающим слоем 21 (поглощающие воду полимеры P1), чем на стороне, противоположной расположенной рядом поверхности. Более конкретно, как показано на Фиг.2, когда одна из двух равных частей, на которые слой 3 переплетенных волокон, который содержит волокна 3F и поглощающие воду полимеры P2, делится в направлении по толщине (направление вверх-вниз на Фиг.2), которая относительно ближе к впитывающему слою 21, обозначается как сторона 30 в направлении впитывающего слоя, а другая из двух равных частей, которая находится на противоположной стороне, обозначается как сторона 31 в направлении от впитывающего слоя, содержание волокон 3F предпочтительно устанавливается так что удовлетворяется следующее отношение: на стороне 30 в направлении впитывающего слоя > на стороне 31 в направлении от впитывающего слоя. Другими словами, в слое 3 переплетенных волокон, является предпочтительным, чтобы составляющие волокна 3F распределялись концентрированно на стороне 30 в направлении впитывающего слоя, а поглощающие воду полимеры P2 распределялись концентрировано на стороне 31 в направлении от впитывающего слоя. Как описано выше, когда сторона 30 в направлении впитывающего слоя (сторона рядом с поверхностью, которая находится рядом со впитывающим слоем 21) слоя 3 переплетенных волокон представляет собой "составляющий слой, обогащенный волокнами", который содержит большее количество волокон 3F, чем сторона 31 в направлении от впитывающего слоя, составляющие волокна 3F стороны 30 в направлении впитывающего слоя и впитывающего слоя 21 (поглощающие воду полимеры P1) связаны прочнее, и таким образом, описанное выше воздействие удерживания слоя 3 переплетенных волокон от разрушения может дополнительно улучшаться.
[0051]
Относительно содержания составляющих волокон 3F в каждой части слоя 3 переплетенных волокон, предпочтительно устанавливать содержание составляющих волокон 3F в каждой части слоя 3 переплетенных волокон способом, описанным ниже, в предположении, что удовлетворяется описанное выше отношение "на стороне 30 в направлении впитывающего слоя > на стороне 31 в направлении от впитывающего слоя".
Содержание волокон 3F на стороне 30 в направлении впитывающего слоя (сторона рядом с поверхностью, которая находится рядом со впитывающим слоем 21) предпочтительно составляет 30% масс или больше, а более предпочтительно, 40% масс или больше, а предпочтительно, 100% масс или меньше, а более предпочтительно, 90% масс или меньше по отношению к общей массе впитывающего слоя на стороне 30.
Содержание волокон 3F на стороне 31 в направлении от впитывающего слоя предпочтительно составляет 10% масс или больше, а более предпочтительно, 20% масс или больше, а предпочтительно, 80% масс или меньше, а более предпочтительно, 70% масс или меньше по отношению к общей массе на стороне 31 в направлении от впитывающего слоя.
[0052]
С этой же точки зрения, во впитывающем элементе 1, является предпочтительным, чтобы содержание волокон было выше в следующем порядке: 1) на стороне 30 в направлении впитывающего слоя (сторона рядом с поверхностью, которая находится рядом со впитывающим слоем 21) слоя 3 переплетенных волокон; 2) на стороне 31 в направлении от впитывающего слоя 3 переплетенных волокон; и 3) во впитывающем слое 21. То есть, является предпочтительным, чтобы содержание волокон на стороне 30 в направлении впитывающего слоя 3 переплетенных волокон было самым высоким, содержание волокон во впитывающем слое 21 было самым низким и содержание волокон на стороне 31 в направлении от впитывающего слоя 3 переплетенных волокон попадало в диапазоны между этим самым высоким и самым низким значениями. Как используется в настоящем документе, термин "волокна", используемый в выражении "содержание волокон" охватывает не только составляющие волокна 3F слоя 3 переплетенных волокон, но также все волокна, содержащиеся во впитывающем элементе 1. Однако, обычно, составляющие волокна 3F слоя 3 переплетенных волокон представляют собой главный компонент "волокон". Как описано выше, поскольку содержание волокон во впитывающем элементе 1 изменяется от одной части до другой, описанное выше воздействие удерживания слоя 3 переплетенных волокон от разрушения дополнительно улучшается. Также, в случае, когда впитывающий элемент 1 используется во впитывающем изделии, обычно, слой 3 переплетенных волокон располагается ближе к коже пользователя, чем впитывающий лист 2, и таким образом, в слое 3 переплетенных волокон, сторона 31 в направлении от впитывающего слоя относительно близка к коже пользователя, а сторона 30 в направлении впитывающего слоя находится относительно далеко от кожи пользователя. Однако, при конфигурации, в которой сторона 31 в направлении от впитывающего слоя, которая относительно ближе к коже пользователя, имеет более низкое содержание волокон, чем сторона 30 в направлении впитывающего слоя, которая находится относительно далеко от кожи пользователя, так называемый обратный поток, который течет обратно из жидкости, уже впитанной впитывающим слоем 21 (поглощающими воду полимерами P1), в направлении кожи пользователя, может эффективно подавляться.
[0053]
Относительно содержания волокон в каждой части впитывающего элемента 1, в предположении, что описанное выше отношение "на стороне 30 в направлении впитывающего слоя 3 переплетенных волокон > на стороне 31 в направлении от впитывающего слоя 3 переплетенных волокон > во впитывающем слое 21" удовлетворяется, содержание волокон на стороне 30 в направлении впитывающего слоя и содержание волокон на стороне 31 в направлении от впитывающего слоя может устанавливаться в описанных выше диапазонах. Содержание волокон во впитывающем слое 21 предпочтительно составляет 30% масс или меньше, а более предпочтительно, 10% масс или меньше по отношению к общей массе впитывающего слоя 21, и может быть равным нулю или, другими словами, впитывающий слой 21 может не содержать волокон.
[0054]
2
2
2
2
Нет каких-либо ограничений на базовую массу слоя 3 переплетенных волокон, но с точки зрения улучшения комфорта пользователя, портативности, и тому подобное, в случае, когда впитывающий элемент 1 используется во впитывающем изделии в то время, как впитывающий элемент 1 поддерживается тонким, базовая масса предпочтительно является настолько малой, насколько это возможно, в то же время, обеспечивая достаточное впитывание необходимое для впитывающего элемента 1. С этой точки зрения, базовая масса волокон в слое 3 переплетенных волокон предпочтительно составляет 50 г/м или больше, а более предпочтительно 90 г/м или больше, и предпочтительно 200, г/м или меньше, а более предпочтительно, 170 г/м или меньше. Как используется в настоящем документе, выражение "базовая масса волокон в слое 3 переплетенных волокон" означает, в случае, когда слой 3 переплетенных волокон имеет пакетную структуру, в которой пакетируется множество слоев, базовую массу волокон всей пакетной структуры.
[0055]
Впитывающий элемент 1 можно использовать отдельно для впитывания жидкости. Например, впитывающий элемент 1 можно использовать в качестве листа для впитывания капель, листа, помещаемого под пищевым продуктом, листа, используемого в туалетном домике для домашних животных, или чего-либо подобного. Его можно также использовать как впитывающий элемент в гигиеническом продукте, таком как гигиеническая прокладка или впитывающий лист для грудного молока. Особенно предпочтительно, впитывающий элемент 1 используют как впитывающий элемент во впитывающем изделии, таком как гигиеническая прокладка или одноразовый подгузник.
[0056]
Настоящее изобретение охватывает впитывающее изделие, которое содержит описанный выше впитывающий элемент по настоящему изобретению. Впитывающее изделие по настоящему изобретению, как правило, содержит: верхний лист, который располагается вблизи кожи пользователя; подкладочный лист, который располагается далеко от кожи пользователя; и впитывающий элемент по настоящему изобретению, конкретно, например, впитывающий элемент 1, описанный выше, который предусматривается между верхним листом и подкладочным листом. В этом случае, впитывающий элемент 1 может располагаться так, что слой 3 переплетенных волокон находится ближе к коже пользователя (верхний лист), чем впитывающий лист 2, или он может располагаться так, что впитывающий лист 2 ближе к коже пользователя (верхний лист), чем слой 3 переплетенных волокон. Однако с точки зрения улучшения комфорта пользователя и придания растягиваемости впитывающему изделию, первое расположение, при котором слой 3 переплетенных волокон предусматривается на стороне кожи (на стороне верхнего листа), а впитывающий лист 2 предусматривается не на стороне кожи (на стороне подкладочного листа), является предпочтительным. В случае, когда впитывающий элемент 1 предусматривается во впитывающем изделии, так что слой 3 переплетенных волокон располагается на стороне кожи, может возникнуть тот недостаток, что слой 3 переплетенных волокон с большей вероятностью будет подвергаться воздействию внешнего усилия из-за движения пользователя и его форма будет нарушаться, по сравнению со случаем, когда впитывающий элемент 1 предусматривается так, что слой 3 переплетенных волокон располагается не на стороне кожи. Однако, с помощью описанной выше характерной конфигурации впитывающего элемента 1, этот недостаток устраняется. Впитывающее изделие по настоящему изобретению содержит впитывающий элемент по настоящему изобретению, такой как впитывающий элемент 1. Соответственно, впитывающее изделие по настоящему изобретению имеет превосходную емкость впитывания и стабильность формы, будучи при этом тонким, и недостаток разрушения впитывающего элемента, когда впитывающее изделие надето, имеет очень малую вероятность возникновения.
[0057]
Фигуры 3 и 4 показывают другие варианты осуществления впитывающего элемента по настоящему изобретению. В следующем далее описании других вариантов осуществления в основном будут описываться составляющие элементы, которые отличаются от элементов варианта осуществления, приведенного выше (впитывающего элемента 1), и составляющие элементы такие же как элементы варианта осуществления, описанного выше (впитывающий элемент 1), будут приводится с такими же ссылочными номерами и их описание будет опускаться. Относительно составляющих элементов, не описанных ниже, смотри описание варианта осуществления, приведенного выше, по потребности.
[0058]
2
2
2
2
Впитывающие элементы 1A и 1B, показанные на Фиг.3, каждый, содержат лист 4 покрытия, который покрывает как единое целое впитывающий лист 2 и слой 3 переплетенных волокон. Благодаря присутствию листа 4 покрытия, который покрывает впитывающий лист 2 и наружную поверхность слоя 3 переплетенных волокон, адгезия между впитывающим листом 2 и слоем 3 переплетенных волокон увеличивается, и таким образом, поглощающие воду полимеры P1 впитывающего слоя 21 связываются прочнее со слоем 3 переплетенных волокон. В результате, воздействие удерживания слоя 3 переплетенных волокон от разрушения может дополнительно улучшаться. В качестве листа 4 покрытия можно использовать проницаемый для воды листовой материал, такой, например, как бумага или нетканый материал. Базовая масса листа 4 покрытия предпочтительно составляет 8 г/м или больше, а более предпочтительно, 12 г/м или больше, и предпочтительно, 30 г/м или меньше, а более предпочтительно, 20 г/м или меньше.
[0059]
Лист 4 покрытия впитывающего элемента 1A, как показано на Фиг.3(a), представляет собой сплошной лист с размерами, которые могут покрывать всю наружную поверхность пакетной структуры, которая содержит впитывающий лист 2 и слой 3 переплетенных волокон, и покрывает всю область поверхности слоя 3 переплетенных волокон (например, поверхность, обращенную к коже, в случае, когда впитывающий элемент 1A используют Во впитывающем изделии) и всю область поверхности впитывающего листа 2 (например, поверхность, не обращенную к коже, в случае, когда впитывающий элемент 1A используют во впитывающем изделии). Впитывающий лист 2, слой 3 переплетенных волокон, и лист 4 покрытия могут связываться друг с другом с использованием адгезива. Лист 4 покрытия впитывающего элемента 1A не должен представлять собой один лист, как показано на схеме, и может состоять, например, из двух слоев: из листа покрытия на стороне кожи, который покрывает поверхность слоя 3 переплетенных волокон; и лист покрытия не на стороне кожи, который предусматривается отдельно от листа покрытия на стороне кожи и покрывает поверхность впитывающего листа 2.
[0060]
В описании настоящей заявки, термин "поверхность, обращенная к коже" относится к поверхности впитывающего изделия или его составляющего элемента (например, впитывающего элемента), которая предусматривается обращенной к коже пользователя, когда впитывающее изделие надето, или другими словами, к поверхности, которая относительно ближе к коже пользователя, а термин "поверхность, не обращенная к коже", относится к поверхности впитывающего изделия или его составляющего элемента, которая предусматривается обращенной к стороне противоположной коже пользователя, когда впитывающее изделие надето (к стороне одежды), или, другими словами, к поверхностям, которые относительно далеко от кожи пользователя. Как используется в настоящем документе, выражение "когда впитывающее изделие надето" означает состояние, в котором поддерживается нормальное и правильно надетое положение впитывающего изделия.
[0061]
Как показано на Фиг.3(b), лист 4 покрытия впитывающего элемента 1B покрывает всю область поверхности части (впитывающего слоя 21 и слоя 3 переплетенных волокон) иной, чем слой 20 подложки, в пакетной структуре, которая содержит впитывающий лист 2 и слой 3 переплетенных волокон, и не покрывает слоя 20 подложки. Во впитывающем элементе 1B, периферийная часть листа 4 покрытия и периферийная часть слоя 20 подложки связываются друг с другом с использованием адгезива или чего-либо подобного с формированием пространства, определенного листом 4 покрытия и слоем 20 подложки, и впитывающий слой 21 и слой 3 переплетенных волокон включаются в это пространство.
[0062]
Во впитывающем элементе 1C, показанном на Фиг.4, слой 20 подложки содержит множество (семь, на Фиг.4) полосовидных слоев 20S подложки, которые являются продолговатыми в одном направлении. Множество полосовидных слоев 20S подложки располагаются так, что их продольные направления совпадают, и множество полосовидных слоев 20S подложки находятся рядом друг с другом в направлении по ширине, которое перпендикулярно продольному направлению. Как показано на Фиг.4, множество полосовидных слоев 20S подложки, которые находятся рядом друг с другом в направлении по ширине, разделены зазорами (щелями) 22, которые проходят сквозь слой 20 подложки в направлении по толщине. Во впитывающем элементе 1C, конфигурируемом, как описано выше, множество полосовидных слоев 20S подложки могут перемещаться независимо. Соответственно, например, как показано на Фиг.4, множество полосовидных слоев 20S подложки могут находиться в различных положениях в направлении по толщине впитывающего элемента 1C.
[0063]
Поверхность слоя 3 переплетенных волокон может содержать нерегулярности, вызванные неоднородностью текстуры или чем-либо подобным. Если имеются нерегулярности на расположенной рядом поверхности, которая находится рядом со впитывающим слоем 21, адгезия между впитывающим слоем 21 (поглощающими воду полимерами P1) и слоем 3 переплетенных волокон уменьшается, и описанное выше воздействие удерживания слоя 3 переплетенных волокон от разрушения может уменьшаться. Однако во впитывающем элементе 1C, как описано выше, слой 20 подложки содержит множество (семь на Фиг.4) полосовидных слоев 20S подложки, которые могут перемещаться независимо. Соответственно, даже если имеются некоторые нерегулярности на расположенной рядом поверхности слоя 3 переплетенных волокон, который находится рядом со впитывающим слоем 21, множество полосовидных слоев 20S подложки, которые составляют слой 20 подложки, могут отслеживать нерегулярности слоя 3 переплетенных волокон и приклеиваться к слою 3 переплетенных волокон. Соответственно, ожидаемое воздействия удерживания слоя 3 переплетенных волокон от разрушения демонстрируется стабильным образом.
[0064]
Во впитывающем элементе 1C, нет каких-либо ограничений на направление протяженности зазоров 22 слоя 20 подложки. Однако с точки зрения более надежной демонстрации преимущественного воздействия зазоров 22 (полосовидных слоев 20S подложки), направление протяженности зазоров 22 слоя 20 подложки предпочтительно устанавливается так, что оно совпадает с продольным направлением впитывающего изделия, в котором используется впитывающий элемент 1C. Как используется в настоящем документе, продольное направление впитывающего изделия относится к направлению перед-зад пользователя впитывающего изделия или, другими словами, это направление, которое простирается от стороны живота до стороны спины пользователя через промежностную часть.
[0065]
Также, с точки зрения улучшения стабильности формы слоя 20 подложки, является предпочтительным, чтобы множество полосовидных слоев 20S подложки объединялись без разделения. Например, хотя этого не показано на схеме, является предпочтительным, чтобы конечные части из множества полосовидных слоев 20S подложки в продольном направлении соединялись без разделения. Во впитывающем элементе 1C согласно предпочтительному варианту осуществления, в части между конечными частями множества полосовидных слоев 20S подложки в продольном направлении слоя 20 подложки, множество зазоров 22, которые простираются в продольном направлении, предусмотрены с промежутками между ними в направлении по ширине слоя 20 подложки, в результате чего часть между конечными частями из множества полосовидных слоев 20S подложки в продольном направлении разделяется на множество полосовидных слоев 20S подложки. Однако множество полосовидных слоев 20S подложки объединяются на их конечных частях в продольном направлении слоя 20 подложки, и таким образом, впитывающий элемент 1C рассматривается как один объект в целом.
[0066]
До этого места, настоящее изобретение описывается с помощью вариантов осуществления настоящего изобретения. Однако настоящее изобретение не ограничивается вариантами осуществления, описанными выше, и может модифицироваться по потребности.
Например, в вариантах осуществления, описанных выше, впитывающий слой 21 формируется только на одной стороне слоя 20 подложки. Однако впитывающий слой 21 может формироваться на каждой стороне слоя 20 подложки. То есть, поглощающие воду полимеры P1 могут фиксироваться на обеих сторонах слоя 20 подложки. В частности, во впитывающем элементе 1C, показанном на Фиг.4, когда впитывающий слой 21 формируется на обеих сторонах слоя 20 подложки, можно получить воздействие, при котором контакт между поглощающими воду полимерами P1 и слоем 3 переплетенных волокон поддерживается, даже если полосовидные слои 20S подложки перекручиваются и переворачиваются на другую сторону.
[0067]
Также, впитывающее изделие, в котором используется впитывающий элемент по настоящему изобретению, а также впитывающее изделие по настоящему изобретению в широком смысле охватывают изделия, которые используют для впитывания телесных жидкостей (мочи, мягких фекалий, менструальной крови, пота, и тому подобное) высвобождаемой из организма человека, такие, например, как одноразовый подгузник открытого типа, одноразовый подгузник типа трусов, гигиеническая прокладка, гигиенические трусы. Относительно варианта осуществления настоящего изобретения, описанного выше, описываются также следующие дополнительные установления.
[0068]
<1> Впитывающий элемент, содержащий:
впитывающий лист, который содержит слой подложки и впитывающий слой, который содержит поглощающие воду полимеры, которые фиксируются на одной стороне слоя подложки; и
слой переплетенных волокон,
где поглощающие воду полимеры впитывающего слоя и слой переплетенных волокон находятся рядом друг с другом.
<2> Впитывающий элемент, как приведено в пункте <1>,
где поглощающие воду полимеры впитывающего слоя фиксируются на одной стороне слоя подложки с использованием термоплавкого адгезива.
<3> Впитывающий элемент, как приведено в пункте <1> или <2>, где слой подложки содержит нетканый материал или пленку смолы.
<4> Впитывающий элемент, как приведено в любом пункте <1> - <3>, где слой переплетенных волокон содержит волокна целлюлозы.
[0069]
<5> Впитывающий элемент, как приведено в любом пункте <1> - <4>, где слой переплетенных волокон содержит поглощающие воду полимеры.
<6> Впитывающий элемент, как приведено в пункте <5>,
где содержание поглощающих воду полимеров в слое переплетенных волокон предпочтительно составляет 20% масс или больше, более предпочтительно, 50% масс или больше, и предпочтительно, 80% масс или меньше, а более предпочтительно 70% масс или меньше по отношению к общей массе слоя переплетенных волокон.
<7> Впитывающий элемент, как приведено в пункте <5> или <6>,
где содержание поглощающих воду полимеров в слое переплетенных волокон выше, чем содержание волокон в слое переплетенных волокон.
<8> Впитывающий элемент, как приведено в пункте <7>,
где отношение между содержанием поглощающих воду полимеров в слое переплетенных волокон и содержанием волокон в слое переплетенных волокон, которое представлено как первое/последнее, предпочтительно составляет 1,1 или больше, а более предпочтительно, 1,3 или больше, и предпочтительно, 3,5 или меньше, а более предпочтительно, 2,5 или меньше, в предположении что первое больше последнего.
<9> Впитывающий элемент, как приведено в пункте <7> или <8>, где содержание поглощающих воду полимеров в слое переплетенных волокон предпочтительно составляет 55% масс или больше, а более предпочтительно, 60% масс или больше, и предпочтительно, 80% масс или меньше, а более предпочтительно, 70% масс или меньше.
<10> Впитывающий элемент, как приведено в любом пункте <7> - <9>, где содержание волокон в слое переплетенных волокон предпочтительно составляет 20% масс или больше, а более предпочтительно, 30% масс или больше, и предпочтительно, 45% масс или меньше, а более предпочтительно, 40% масс или меньше.
<11> Впитывающий элемент, как приведено в любом пункте <5> - <10>, где поглощающие воду полимеры слоя переплетенных волокон погружены во впитывающий слой.
<12> Впитывающий элемент, как приведено в любом пункте <5> - <11>, где в слое переплетенных волокон, содержание волокон на той стороне расположенной рядом поверхности,где присутствует расположенная рядом поверхность, которая расположена рядом со впитывающим слоем (сторона в направлении впитывающего слоя), выше, чем на стороне противоположной этой расположенной рядом поверхности (сторона в направлении впитывающего слоя).
,
<13> Впитывающий элемент, как приведено в любом пункте <5> - <12>, где в слое переплетенных волокон, волокна распределяются концентрировано на той стороне расположенной рядом поверхности, где присутствует расположенная рядом поверхность, которая находится рядом со впитывающим слоем (на стороне впитывающего слоя) и поглощающие воду полимеры распределяются концентрировано на стороне, которая противоположна стороне, где присутствует впитывающий слой.
[0070]
<14> Впитывающий элемент, как приведено в любом пункте <1> - <13>, где содержание волокон в слое переплетенных волокон на той стороне распложенной рядом поверхности, где присутствует рядом поверхность, которая находится рядом со впитывающим слоем (на стороне впитывающего слоя) предпочтительно составляет 30% масс или больше, а более предпочтительно, 40% масс или больше, и предпочтительно, 100% масс или меньше, а более предпочтительно, 90% масс или меньше по отношению к общей массе на стороне рядом с поверхностью.
<15> Впитывающий элемент, как приведено в любом пункте <1> - <14>, где содержание волокон в слое переплетенных волокон на противоположной стороне, которая является противоположной стороне, где присутствует впитывающий слой (на стороне в направлении от впитывающего слоя) предпочтительно составляет 10% масс или больше, а более предпочтительно, 20% масс или больше, и предпочтительно, 80% масс или меньше, а более предпочтительно, 70% масс или меньше по отношению к общей массе противоположной стороны.
2
2
2
2
<16> Впитывающий элемент, как приведено в любом пункте <1> - <15>, где базовая масса волокон в слое переплетенных волокон предпочтительно составляет 50 г/м или больше, а более предпочтительно, 90 г/м или больше, и предпочтительно, 200 г/м или меньше, а более предпочтительно, 170 г/м или меньше.
<17> Впитывающий элемент, как приведено в любом пункте <1> - <16>, где слой переплетенных волокон не содержит точки связывания, сформированной посредством плавления волокон, и представляет собой полотно, полученное с использованием способа ворсования или способа аэродинамического формирования, или пакета волокон из волокон из дефибрированного листа целлюлозы.
[0071]
<18> Впитывающий элемент, как приведено в любом пункте <1> - <17>, где поглощающие воду полимеры впитывающего слоя предпочтительно имеют долю фиксации относительно слоя подложки 10% или больше, а более предпочтительно, 30% или больше, и предпочтительно 90% или меньше, а более предпочтительно, 80% или меньше.
<19> Впитывающий элемент, как приведено в любом пункте <1> - <18>, где поглощающие воду полимеры впитывающего слоя предпочтительно имеют долю адгезии 0,5 или больше, а более предпочтительно, 0,7 или больше, и предпочтительно, 0,95 или меньше, а более предпочтительно, 0,85 или меньше.
<20> Впитывающий элемент, как приведено в любом пункте <1> - <19>, где содержание волокон во впитывающем слое предпочтительно составляет 30% масс или меньше, а более предпочтительно, 10% масс или меньше по отношению к общей массе впитывающего слоя, а более предпочтительно, равно нулю, или другими словами, впитывающий слой не содержит волокон.
<21> Впитывающий элемент, как приведено в любом пункте <1> - <20>, где впитывающий слой формируется на каждой стороне слоя подложки.
<22> Впитывающий элемент, как приведено в любом пункте <1> - <21>, где содержание волокон увеличивается в следующем порядке: на стороне рядом с поверхностью, где присутствует расположенная рядом поверхность слоя переплетенных волокон, которая находится рядом со впитывающим слоем; на стороне противоположной расположенной рядом поверхности слоя переплетенных волокон; и во впитывающем слое.
[0072]
<23> Впитывающий элемент, как приведено в любом пункте <1> - <22>, дополнительно содержащий лист покрытия, который покрывает впитывающий лист и слой переплетенных волокон как единое целое.
<24> Впитывающий элемент, как приведено в любом пункте <1> - <23>, где слой подложки содержит множество полосовидных слоев подложки, которые являются продолговатыми в одном направлении, и
множество полосовидных слоев подложки располагаются так, что их продольные направления совпадают, и множество полосовидных слоев подложки находятся рядом друг с другом в направлении по ширине, которое перпендикулярно продольным направлениям.
<25> Впитывающий элемент, как приведено в пункте <24>, где множество полосовидных слоев подложки объединяются без разделения.
<26> Впитывающее изделие, содержащее впитывающий элемент, как приведено в любом пункте <1> - <25>.
<27> Впитывающее изделие как приведено в пункте <26>, где впитывающий элемент располагается так, что слой переплетенных волокон ближе к коже пользователя, чем впитывающий лист.
Промышленное применение
[0073]
Согласно настоящему изобретению, можно создать впитывающий элемент, который имеет превосходную поглощающую способность и стабильность формы, будучи при этом тонким, и впитывающее изделие, которое содержит этот впитывающий элемент.